"下記一般式1で表されるエポキシアクリレート。ここで、Xは水素原子又はメチル基を表す。ZはC1~C6のアルキル基を表し、全てが同一でも異なっていてもよい。aは0~4の整数を示す。請求項1に記載のエポキシアクリレートを主成分として含み、下記一般式2で表わされるエポキシアクリレートを副成分として含むエポキシアクリレート組成物。ここで、ZはC1~C6のアルキル基を表し、全てが同一でも異なっていてもよい。aは0~4の整数を示す。A1は式3で表されるエステル結合含有基であり、A2は式3又は下記式4で表されるエステル結合含有基である。式3、式4において、Xは水素原子又はメチル基を表す。請求項1に記載のエポキシアクリレートと重合開始剤を含有することを特徴とするアクリル樹脂組成物。請求項2に記載のエポキシアクリレート組成物と重合開始剤を含有することを特徴とするアクリル樹脂組成物。請求項3又は4に記載のアクリル樹脂組成物を成形硬化させてなることを特徴とするアクリル樹脂硬化物。下記一般式5で表されるジエポキシフェニル化合物とアクリル酸又はメタクリル酸とを反応させることを特徴とする請求項1に記載のエポキシアクリレートの製造方法。ここで、ZはC1~C6のアルキル基を表し、全てが同一でも異なっていてもよい。aは0~4の整数を示す。下記一般式5で表されるジエポキシフェニル化合物とアクリル酸又はメタクリル酸とを反応させることを特徴とする請求項2に記載のエポキシアクリレート組成物の製造方法。ここで、ZはC1~C6のアルキル基を表し、全てが同一でも異なっていてもよい。aは0~4の整数を示す。請求項3又は4に記載のアクリル組成物が光学材料用であることを特徴とするアクリル樹脂組成物。請求項5に記載のアクリル樹脂硬化物が光学材料用であることを特徴とするアクリル樹脂硬化物。まず、本発明のエポキシアクリレートについて説明する。本発明のエポキシアクリレートは、上記一般式1で表される。ここで、Xは水素原子又はメチル基を表す。ZはC1~C6のアルキル基を表し、全てが同一でも異なっていてもよい。aは0~4の整数を示す。上記一般式1で表されるエポキシアクリレートは上記一般式5で表されるジエポキシフェニル化合物と不飽和カルボン酸アクリル酸、メタアクリル酸、又は両者を含む意味であるを反応させアクリレート化を行うことで製造することができる。従って、Zの種類は、原料として使用されるジエポキシフェニル化合物の構造に由来することになる。ジエポキシフェニル化合物の入手の容易さや得られるエポキシアクリレートの特性の点から、ZはC1~C6のアルキル基であり、aは0~4の整数であることが好ましく、aは0~1の整数であることが特に好ましい。上記一般式5で表されるジエポキシフェニル化合物は、Z以外にベンゼン骨格にエポキシエチル基が2個置換された構造を有しており、異性体としては、1,2-ジ置換体o-体、1,3-ジ置換体m-体及び1,4-ジ置換体p-体がある。本発明で使用するジエポキシフェニル化合物としては、これら異性体の混合物であっても良いが、m-体及びp-体の含有率が高いものが耐熱性及び低粘度性両立の観点で好ましく、90重量以上、好ましくは95重量以上m-体及びp-体を含有するものが好適に使用される。本発明のエポキシアクリレートは、ジエポキシフェニル化合物と不飽和カルボン酸を反応させることで製造することができる。この反応では、ジエポキシフェニル化合物のエポキシ基が開環して不飽和カルボン酸とエステル結合を生じて結合する。この開環はα位とβ位のいずれからでも起こるが、α位で開環した上記一般式1のエポキシアクリレートα付加体が主成分となり、β位で開環した上記一般式2のエポキシアクリレートβ付加体が副成分となる。一般式2のエポキシアクリレートには2種類がある。すなわち、一般式2中のA1及びA2の両方が式3で表されるエステル結合含有基β付加体である場合と、一般式2中のA1が式3で表されるエステル結合含有基β付加体で、A2が式4で表されるエステル結合含有基α付加体である場合の2種類である。前者を全β付加体といい、後者を半β付加体といい、両者をまとめてβ付加体という。全β付加体の生成割合は、半β付加体のそれより十分に低い。なお、一般式2中のA1及びA2の両方が式3で表されるエステル結合含有基α付加体である場合は、一般式1と同じとなる。上記の製造方法では、通常α付加体とβ付加体の生成割合は、モル比で100/0.01~100/70であり、好ましくは100/0.1~100/50である。したがって、上記の製造方法では、通常本発明のエポキシアクリレート組成物が得られる。一般式1のエポキシアクリレートは、上記反応生成物又はエポキシアクリレート組成物から公知の方法に分離することができる。本発明のエポキシアクリレート組成物は、一般式1のエポキシアクリレートを主成分とする。ここで、主成分とするは、全エポキシアクリレートの60モル以上を含むことをいい、副成分とするは、40モル以下を含むことをいう。本発明のエポキシアクリレート又はエポキシアクリレート組成物は、ジエポキシフェニル化合物と不飽和カルボン酸とを必要に応じて触媒、重合禁止剤の存在下、50~200°Cで1~50時間反応することで製造することができる。ジエポキシフェニル化合物と不飽和カルボン酸の反応割合は、ジエポキシフェニル化合物と不飽和カルボン酸のモル比で100/5~5/100、好ましくは、100/10~10/100となる反応割合が好ましい。この際に使用できる触媒としては、例えば水酸化ナトリウム、水酸化カリウム等のアルカリ金属水酸化物、トリエチルアミン、ベンジルジメチルアミン等の第三級アミン、テトラメチルアンモニウムクロライド等の第4級アンモニウム塩、イミダゾール化合物、トリフェニルホスフィン等のホスフィン類、テトラ-n-ブチルホスホニウムテトラフェニルボレート等のホスホニウム塩等が挙げられる。これらの触媒は単独でも2種以上の併用でもよい。触媒使用量としては、用いる触媒により異なるが、ジエポキシフェニル化合物の100モルに対して、0.01~100モルであることが好ましく、さらに好ましくは0.1~80モルである。反応を行うに際に使用できる重合禁止剤としては、ビニル化合物の重合禁止剤として公知の重合禁止剤で良く、例えばフェノチアジン、メトキシフェノチアジン、ヒンダードアミン等のアミン類、フェノール、メトキシフェノール、ヒドロキノン、t-ブチルカテコール、ブチルヒドロキシトルエン、クレゾール等のフェノール類等が挙げられるが、好ましくはフェノール類である。これらの重合禁止剤は単独でも2種以上の併用でもよい。重合禁止剤使用量としては、用いる触媒により異なるが、ジエポキシフェニル化合物の100モルに対して、0.001~10モルであることが好ましく、さらに好ましくは0.01~1モルである。反応を行うに際しては、必要に応じて有機溶媒を用いてもよい。有機溶媒としては、例えばトルエン、キシレン等の芳香族炭化水素系溶媒、MIBK、MEK等のケトン系溶媒等が挙げられる。溶媒の使用量としては、ジエポキシフェニル化合物及び不飽和カルボン酸の合計重量100重量部に対して通常50~5000重量部、好ましくは100~2000重量部である。反応を行うに際しては、必要に応じて空気又は酸素を導入してもよい。反応の制御の点から、好ましくは空気を導入するとよい。ジエポキシフェニル化合物は、ジビニルフェニル化合物を過酸化物によりエポキシ化したものを使用できる。エピクロロヒドリンを用いないため、得られる化合物は、塩素含有量が少ない。過酸化物としては、通常の方法により得られる過酸、過酸化水素、又は有機過酸化物を使用することができる。本発明のアクリル樹脂組成物で用いる重合開始剤としては、ビニル化合物の重合開始剤として公知の重合開始剤で良く、紫外線、電子線等の活性エネルギー線の照射又はラジカル重合開始剤を適用することにより硬化する。紫外線照射による硬化に際しては、光重合開始剤を予め硬化性組成物中に添加する。光重合開始剤としては、特に限定されるものではないが、紫外線の照射により励起されてラジカルを発生するタイプの通常の光重合開始剤が挙げられ、具体的には、適当な開始剤として、ベンゾイン、ベンゾインメチルエーテル、ベンゾインエチルエーテル、ベンゾイン-iso-プロピルエーテル、α-メチルベンゾイン等のベンゾイン類、α-ヒドロキシイソブチルフェノン、ベンゾフェノン、p-メチルベンゾフェノン、p-クロロベンゾフェノン、p-ジエチルアミノベンゾフェノン等のベンゾフェノン類、アセトフェノン、9,10-アントラキノン、1-クロロアントラキノン、2-クロロアントラキノン等のアントラキノン類、ジフェニルジスルフィド、テトラメチルチウラムジスルフィド等の含イオウ化合物類等が例示される。これらの光重合開始剤は、単独で又は2種以上混合して使用され、その配合量としては、重合性化合物の合計量に対して0.1~10重量程度が推奨される。また、光重合開始剤による光重合反応を促進するために、光増感剤を添加してもよい。この光増感剤は、特に限定されるものではなく、具体的には、トリエチルアミン、トリエタノールアミン等の3級アミン類、トリフェニルホスフィン等のアルキルホスフィン類、チオジクリコール等のチオエーテル類等が例示され、その配合量としては、重合性化合物の合計量に対して0.01~5重量程度が推奨される。紫外線の光源としては、ケミカルランプ、低圧水銀灯、高圧水銀灯、キセノンランプ、メタルハライドランプ等が用いられる。電子線により硬化する場合には、光重合開始剤や光増感剤を用いる必要はなく、汎用の電子線発生装置により、通常、1~20メガラッド程度の線量の電子線を照射すればよい。本発明に係るアクリル樹脂組成物をラジカル重合するに際して用いられるラジカル重合開始剤は、特に限定されるものではなく、具体的には、過酸化ベンゾイル、ジイソプロピルパーオキシカーボネート、過酸化ラウロイル等の過酸化物、アゾビスイソブチロニトリル等のアゾ化合物が例示され、これらの重合開始剤は単独でも2種以上の併用でもよい。重合開始剤は、熱硬化用のものと光硬化用のものを用途に応じて使い分けることが好ましい。これら重合開始剤の使用量は、用いる重合禁止剤により異なるが、重合性化合物の合計量に対して0.001~5重量部であることが好ましく、さらに好ましくは0.01~1重量部である。但し、この混合比は使用する硬化剤の種類により大きく変化するので最適条件を適宜決定することが必要である。本発明のアクリル樹脂組成物には、必要に応じて熱又は光による重合性モノマーを添加することができる。これらの熱又は光による重合性モノマーとしては、公知の熱又は光による重合性モノマーで良く、以下に例示する各種のアクリレート系化合物を単独で又は2種以上混合し、硬化性成分として併用することができる。単官能性メタアクリレートとしては、メチルメタアクリレート、エチルメタアクリレート、n-プロピルメタアクリレート、ブチルメタアクリレート、iso-ブチルメタアクリレート、n-ヘキシルメタアクリレート、2-エチルヘキシルメタアクリレート、デシルメタアクリレート、ラウリルメタアクリレート、ステアリルメタアクリレート、シクロヘキシルメタアクリレート、2-ヒドロキシエチルメタアクリレート、2-ヒドロキシプロピルメタアクリレート、ジメチルアミノエチルメタアクリレート、ジエチルアミノエチルメタアクリレート、3-クロロ-2-ヒドロキシプロピルメタアクリレート、2,3-ジブロムプロピルメタアクリレート等が例示される。二官能性メタアクリレートとしては、エチレングリコールジメタアクリレート、ジエチレングリコールジメタアクリレート、トリエチレングリコールジメタアクリレート、テトラエチレングリコールジメタアクリレート、ポリエチレングリコールジメタアクリレート、プロピレングリコールジメタアクリレート、ジプロピレングリコールジメタアクリレート、トリプロピレングリコールジメタアクリレート、ポリプロピレングリコールジメタアクリレート、プロパンジオールジメタアクリレート、グリセリンジメタアクリレート、1,3-ブチレングリコールジメタアクリレート、1,4-ブタンジオールジメタアクリレート、1,5-ペンタンジオールジメタアクリレート、1,6-ヘキサンジオールジメタアクリレート、ネオペンチルグリコールジメタアクリレート、ビスオキシメチルトリシクロ[5.2.2.025]デカンジメタアクリレート、シクロヘキサンジオールジメタアクリレート、ビス[メタアクリロキシメチル]シクロヘキサン、トリメチロールプロパンとピバルアルデヒドとのアセタールのジアクリレート、ヒドロキシピバリン酸ネオペンチルグリコールエステルジアクリレート、ビスフェノールA-ジメタアクリレート、ビスフェノールAのアルキレンオキシド付加物のジメタアクリレート等が例示される。三乃至四官能性メタアクリレートとしては、トリメチロールプロパントリメタアクリレート、ペンタエリスリトールテトラメタアクリレート、ジペンタエリスリトールペンタメタアクリレート、ジペンタエリスリトールヘキサメタアクリレート等が例示される。アクリル系重合性オリゴマーとしては、エポキシメタアクリレート、ウレタンメタアクリレート、ポリエステルメタアクリレート、ポリブタジエンオリゴマーのメタアクリレート、ポリアミド型メタアクリルオリゴマー、メラミンメタアクリレート、シクロペンタジエンオリゴマーのメタアクリレート、シリコーンオリゴマーのメタアクリレート等が例示される。また、上記のアクリレート系硬化性成分に加えて、他の重合性モノマー、例えば、スチレン、酢酸ビニル、塩化ビニル、塩化ビニリデン、アクリロニトリル、ビニルエーテル、アクロレイン等のビニル系化合物、エチレン、ブタジエン等のα-オレフィン等を適宜併用することができる。これらの熱又は光による重合性モノマーは単独でも2種以上の併用でもよい。熱又は光による重合性モノマーは、熱重合性モノマーと光重合性モノマーを用途に応じて使い分けることが好ましい。本発明のアクリル樹脂組成物には、必要に応じて充填剤、繊維、カップリング剤、難燃剤、離型剤、発泡剤等のその他の成分を添加することができる。この際の充填剤としては、例えばポリエチレン粉末、ポリプロピレン粉末、石英、シリカ、珪酸塩、炭酸カルシウム、炭酸マグネシウム、石膏、ベントナイト、蛍石、二酸化チタン、カーボンブラック、黒鉛、酸化鉄、アルミニウム粉末、鉄粉、タルク、マイカ、カオリンクレー等が、繊維としては、例えばセルロース繊維、ガラス繊維、炭素繊維、アラミド繊維等が挙げられる。カップリング剤としては、例えばシランカップリング剤、チタンカップリング剤等が挙げられる。難燃剤としては、例えば臭素化ビスフェノールA、三酸化アンチモン、燐系化合物等が挙げられる。離型剤としては、例えばステアリン酸塩、シリコーン、ワックス等が挙げられる。発泡剤としては、例えばフロン、ジクロロエタン、ブタン、ペンタン、ジニトロペンタメチレンテトラミン、パラトルエンスルホニルヒドラジッド、あるいは、フロン、ジクロロエタン、ブタン、ペンタン等が塩化ビニル-塩化ビニリデン共重合体やスチレン-メタアクリル酸エステル共重合体の殻内に充填されている膨張性熱可塑性樹脂粒子等が挙げられる。本発明のアクリル樹脂組成物は従来知られている方法と同様の方法で容易にアクリル樹脂硬化物とすることができる。例えば本発明のエポキシアクリレート又はエポキシアクリレート組成物、重合開始剤、必要により熱又は光による重合性モノマー及びその他の添加剤とを、必要に応じて押出機,ニーダ,ロール等を用いて均一になるまで充分に混合してアクリル樹脂組成物を得て、そのアクリル樹脂組成物を溶融後注型あるいはトランスファー成形機などを用いて成形し、さらに80~200°Cに加熱することにより硬化物を得ることができる。また、本発明のアクリル樹脂組成物を溶剤に溶解させ、ガラス繊維,カーボン繊維,ポリエステル繊維,ポリアミド繊維,アルミナ繊維,紙などの基材に含浸させ加熱乾燥して得たプリプレグを熱プレス成形して硬化物を得ることなどもできる。例えば本発明のエポキシアクリレート又はエポキシアクリレート組成物、重合開始剤及びその他の添加剤などを均一になるまで加熱、撹拌し、これをガラスクロスに含浸させ加熱半乾燥して溶剤分を飛ばしたプリプレグを、必要枚数重ねて80~200°Cで1時間以上加熱プレスすることによりガラスクロス積層板を作製することができる。この際用いうる希釈用溶剤の具体例としては、トルエン、キシレン、メチルエチルケトン、メチルイソブチルケトン、メチルセロソルブ等が好ましく、その使用量は、アクリル樹脂組成物と該希釈用溶剤の合計重量に対し、10~70重量、好ましくは、15~65重量である。こうして得られる硬化物は高い耐熱性、靭性、耐薬品性及び硬度を有しているため、本発明のアクリル樹脂硬化物は、光学樹脂等広範な分野で用いることができる。具体的にはソルダーレジスト用樹脂又は、無電解メッキレジスト用樹脂、ハードコート材料、UV硬化塗料、ガラス代替材料、さらには液晶のカラーフィルター等の保護膜としても好適に使用される。特に、レンズ、プリズム、カラーフィルター、又はこれらの保護膜等の光学材料として優れる。次に本発明の特徴を更に明確にするため実施例を挙げて具体的に説明する。なお、文中の部、は全て重量基準を示すものである。実施例1冷却管、温度計、空気吹き込み管を取り付けた300mlのガラス製三口フラスコに、ジエポキシエチルベンゼンm-体/p-体=7/38.10g50mmol、アクリル酸18.01g250mmol、ベンジルトリエチルアンモニウムクロリド0.23g1mmol、ジブチルヒドロキシトルエン0.055g0.25mmol、トルエン100mlを入れ、空気を挿入しながら、80°Cで加熱攪拌し、24時間反応させた。反応後、室温まで冷却し、蒸留水100mlで3回洗浄した。トルエン層を分離し、トルエン留去後、酢酸エチルヘキサン4:6を展開液としたシリカゲルカラムにより精製した。無色透明で粘稠液体のジエポキシアクリレートベンゼン9.34g収率61を得た。ジエポキシアクリレートベンゼンの1HNMR、13CNMRスペクトルを測定した。13CNMR測定の結果、α付加体:β付加体=5:1であった。13CNMRスペクトルを図1に示す。比較例1冷却管、温度計、空気吹き込み管を取り付けた500mlのガラス製三口フラスコに、スチレンオキサイド50.00g416mmol、アクリル酸29.98g416mmol、トリフェニルホスフィン1.09g4.16mmol、4ターシャリーブチルカテコール0.346g2.08mmol、トルエン100mlを入れ、空気を挿入しながら、60°Cで加熱攪拌し、24時間反応させた。反応後、室温まで冷却し、蒸留水100mlで3回洗浄した。トルエン層を分離し、トルエン留去後、酢酸エチルクロロホルム2:8を展開液としたシリカゲルカラムにより精製した。無色透明な液体のエポキシアクリレートベンゼン54.37g収率68を得た。比較例2冷却管、温度計、を取り付けた500mlのガラス製三口フラスコにヒドロキノン51.0g、エピクロロヒドリン92.0g,水酸化ナトリウム40.0g、水200.0gとを混合し、加熱還流温度で14時間反応させた。反応後、クロロホルム600mlを加えて抽出を行った。有機層を硫酸ナトリウムで乾燥した。減圧濾過後、減圧乾燥にてクロロホルムを除去し、ヒドロキノン骨格を有するエポキシ化合物を得た。冷却管、温度計、空気吹き込み管を取り付けた500mlのガラス製三口フラスコに、このエポキシ化合物90.0gにアクリル酸76.0g、トリエチルベンジルアンモニウムクロリド2.0g、ジオキサン200mlを混合し、メカニカルスタ-ラ-で攪拌しながら70°Cで6時間反応させた。反応後、水600mlとジエチルエ-テル600mlとを加えて分液を行った。有機層を硫酸ナトリウムで乾燥した。減圧濾過にて硫酸ナトリウムを除去した後、減圧乾燥にてジエチルエ-テルおよびジオキサンを除去した後、酢酸エチルクロロホルム2:8を展開液としたシリカゲルカラムにより精製した。無色透明な粘稠液体のヒドロキノン骨格を結有するジエポキシアクリレート化合物71.22g収率72を得た。実施例2実施例1のジエポキシアクリレートベンゼン100重量部と、重合開始剤であるイルガキュア184チバスペシャリティーケミカルズ株式会社製;商品名の5重量部とを、混練して、組成物を調製した。それをガラス板およびアルミ皿上に塗布し、離型PETフィルムを被せ、高圧水銀灯を用いエネルギー線量が600mJ/cm2となるように紫外線照射することにより、硬化させ、膜状の硬化物を得た。比較例3比較例1のエポキシアクリレートベンゼン100重量部を使用した他は、実施例2と同様にして組成物を調製し、膜状の硬化物を得た。比較例4比較例2のジエポキシアクリレート化合物100重量部を使用した他は、実施例2と同様にして組成物を調製し、膜状の硬化物を得た。得られた硬化物の鉛筆硬度、ガラス点移転、およびガラス転移点以下の熱膨張係数α1の測定を行った。その結果を表1に示す。鉛筆硬度については、上記硬化方法にてガラス板上に10~20μmになるように硬化させた塗膜について、JISK5600に基づき加重1kgで測定を行い、傷の入らない最も硬い鉛筆の硬度で示した。ガラス転移点、熱膨張係数α1については、実施例2、比較例3又は比較例4で得られた膜状の硬化物を、長さ20mm、幅5mm、厚さ0.1mmにしたものを試料とし、エスアイアイナノテクノロジー株式会社製熱機械的分析装置により、窒素雰囲気下、昇温速度7°C/分の条件で求めた。上記のように本発明の新規エポキシアクリレート化合物は耐熱性、低熱膨張性に優れる。本発明のエポキシアクリレートは、従来のエポキシアクリレートと比較して、耐熱性、低熱膨張性、高屈折率に優れ、ソルダーレジスト用樹脂又は、無電解メッキレジスト用樹脂、ハードコート材料、UV硬化塗料、ガラス代替材料、液晶のカラーフィルター等の光学樹脂に有用なエポキシアクリレート、アクリル系組成物及び硬化物を与えることができる。"